(57)【要約】【課題】多数の画素のそれぞれにスイッチング用の薄膜トランジスタを配置し、各画素電極に出入りする電荷をこの薄膜トランジスタで制御する液晶表示装置、ＥＬ表示装置等の半導体装置において、良好な表示特性を有し、長期の信頼性を有する半導体装置を提供する。【解決手段】基板上方にゲイト電極、ゲイト電極上方のゲイト絶縁膜、及びゲイト絶縁膜上方の活性層を有する薄膜トランジスタと、薄膜トランジスタ上方の窒化珪素でなる絶縁膜と、絶縁膜上方の樹脂膜と、樹脂膜上方に薄膜トランジスタに接続する画素電極とを有することにより、良好な表示特性を有し、長期の信頼性を有する半導体装置を提供する。【選択図】図５
2007298992.tif 000002
【特許請求の範囲】
【請求項１】
基板上方に、ゲイト電極、前記ゲイト電極上方のゲイト絶縁膜、及び前記ゲイト絶縁膜上方の活性層を有する薄膜トランジスタと、
前記薄膜トランジスタ上方の窒化珪素でなる絶縁膜と、
前記絶縁膜上方の樹脂膜と、
前記樹脂膜上方に、前記薄膜トランジスタに接続する画素電極と、を有することを特徴とする半導体装置。
【請求項２】
基板上方に、ゲイト電極、前記ゲイト電極上方のゲイト絶縁膜、及び前記ゲイト絶縁膜上方の活性層を有する薄膜トランジスタと、
前記薄膜トランジスタ上方の酸化珪素でなる絶縁膜と、
前記絶縁膜上方の樹脂膜と、
前記樹脂膜上方に、前記薄膜トランジスタに接続する画素電極と、を有することを特徴とする半導体装置。
【請求項３】
基板上方に、ゲイト電極、前記ゲイト電極上方のゲイト絶縁膜、及び前記ゲイト絶縁膜上方の活性層を有する薄膜トランジスタと、
前記薄膜トランジスタ上方の酸化窒化珪素でなる絶縁膜と、
前記絶縁膜上方の樹脂膜と、
前記樹脂膜上方に、前記薄膜トランジスタに接続する画素電極と、を有することを特徴とする半導体装置。
【請求項４】
基板上方に、ゲイト電極、前記ゲイト電極上方のゲイト絶縁膜、及び前記ゲイト絶縁膜上方の活性層を有する薄膜トランジスタと、
前記薄膜トランジスタ上方の酸化珪素膜と窒化珪素膜の積層膜でなる絶縁膜と、
前記絶縁膜上方の樹脂膜と、
前記樹脂膜上方に、前記薄膜トランジスタに接続する画素電極と、を有することを特徴とする半導体装置。
【請求項５】
基板上方に、ゲイト電極、前記ゲイト電極上方のゲイト絶縁膜、前記ゲイト絶縁膜上方のソース領域、ドレイン領域及びチャネル領域、並びに前記チャネル領域上方の第１の絶縁膜を有する薄膜トランジスタと、
前記薄膜トランジスタ上方の窒化珪素でなる第２の絶縁膜と、
前記第２の絶縁膜上方の樹脂膜と、
前記樹脂膜上方に、前記ソース領域および前記ドレイン領域のいずれか一に接続する画素電極と、を有することを特徴とする半導体装置。
【請求項６】
請求項１乃至５のいずれか一において、前記画素電極はＩＴＯでなることを特徴とする半導体装置。
【請求項７】
請求項１乃至６のいずれか一において、前記樹脂膜はポリイミド樹脂またはアクリル樹脂でなることを特徴とする半導体装置。
【請求項８】
請求項１乃至７のいずれか一に記載の前記半導体装置は、液晶表示装置またはＥＬ表示装置であることを特徴とする半導体装置。
【発明の詳細な説明】
【技術分野】
【０００１】
本明細書で開示する発明は、アクティブマトリクス型の液晶表示装置やＥＬ型の表示装置に代表されるフラットパネルディスプレイに利用することができる構成に関する。
【背景技術】
【０００２】
従来より、フラットパネルディスプレイとして、アクティブマトリクス型の液晶表示装置が知られている。これは、マトリクス状に配置された多数の画素のそれぞれにスイッチング用の薄膜トランジスタを配置し、各画素電極に出入りする電荷をこの薄膜トランジスタでもって制御する構成を有している。
【０００３】
このような構成においては、画素領域に配置された薄膜トランジスタに光が入射しないように遮光手段を配置する必要がある。
【０００４】
遮光手段としては、不純物の拡散や安定性の点から金属膜を用いているのが現状である。またこの薄膜トランジスタの遮光手段は画素電極の周囲の縁の領域を覆うブラックマトリクスを兼ねて配置されているのが一般的である。
【０００５】
このような構成においては、以下に示すような問題が生じる。まず、第１の問題として遮光膜と薄膜トランジスタとの間で容量が形成され、薄膜トランジスタの動作に悪影響を与えるという問題がある。
【０００６】
また、第２の問題として一般に凹凸を有する基体にこの遮光膜が形成されるので、その凹凸の関係で遮光機能が十分に得られないという問題がある。
【０００７】
またこの遮光機能の問題については、画素の縁に重なるように配置されるブラックマトリクスについても同様にいえることである。
【発明の開示】
【発明が解決しようとする課題】
【０００８】
本明細書で開示する発明は、薄膜トランジスタを遮光する遮光膜に関する問題を解決し、アクティブマトリクス型の表示装置として高い機能を有した構成を提供することを課題とする。
【課題を解決するための手段】
【０００９】
本明細書で開示する発明の構成は、その出力が画素電極に接続された薄膜トランジスタと、前記薄膜トランジスタの上方に配置された樹脂材料でなる層間絶縁膜と、前記層間絶縁膜上に配置された前記薄膜トランジスタを遮光するための遮光膜と、を有することを特徴とする。
【００１０】
他の発明の構成は、薄膜トランジスタ上に樹脂材料でなる層間絶縁膜が形成されており、  前記樹脂材料でなる層間絶縁膜上に前記薄膜トランジスタを遮光するための遮光膜が形成されていることを特徴とする。
【００１１】
他の発明の構成は、マトリクス状に配置された複数の画素電極と、前記画素電極の縁の領域の少なくとも一部を覆うブラックマトリクスと、を有し、前記ブラックマトリクスは樹脂材料でなる層間絶縁膜上に配置されていることを特徴とする。
【発明の効果】
【００１２】
本明細書で開示する発明を利用することにより、アクティブマトリクス型の表示装置の画素の構成において、効果的な遮光膜の配置を得ることができる。そしてアクティブマトリクス型の表示装置として高い機能を有した構成を得ることができる。本明細書で開示する発明は、アクティブマトリクス型の液晶表示装置のみではなく、アクティブマトリクス型を有するＥＬ型の表示装置等に利用することもできる。
【実施例１】
【００１３】
図１及び図２に本実施例に示すアクティブマトリクス型の液晶表示装置の画素部分の作製工程を示す。
【００１４】
まず図１（Ａ）に示すようにガラス基板１０１上に下地膜として酸化珪素膜１０２を３０００Åの厚さにプラズマＣＶＤ法で成膜する。
【００１５】
次に後に薄膜トランジスタの活性層を構成する薄膜半導体の出発膜となる図示しない非晶質珪素膜を成膜する。ここではプラズマＣＶＤ法を用いて図示しない非晶質珪素膜を５００Åの厚さに成膜する。
【００１６】
そして加熱処理またはレーザー光の照射、または加熱処理とレーザー光の照射とを組み合わせた方法を用いてこの非晶質珪素膜を結晶化させ、図示しない結晶性珪素膜を得る。
【００１７】
そしてこの図示しない結晶性珪素膜をパターニングして薄膜トランジスタの活性層１０３を得る。
【００１８】
次に図１（Ａ）に示すように活性層１０３を覆ってゲイト絶縁膜として機能する酸化珪素膜１０４をプラズマＣＶＤ法で１０００Åの厚さに成膜する。こうして図１（Ａ）に示す状態を得る。
【００１９】
次にスカンジウムを0.1 重量％含有させた図示しないアルミニウム膜を４０００Åの厚さにスパッタ法で成膜する。このアルミニウム膜は後にゲイト電極を構成する。
【００２０】
アルミニウム膜を成膜したら、その表面に図示しない緻密な陽極酸化膜を１００Åの厚さに成膜する。この陽極酸化は、３％の酒石酸を含んだエチレングリコール溶液をアンモニア水で中和したものを電解溶液とし、この電解溶液中においてアルミニウム膜を陽極として用いることによって行われる。
【００２１】
さらに図示しないレジストマスクを配置し、パターニングを行う。このパターニングを行うことによって、ゲイト電極１０５が形成される。
【００２２】
ゲイト電極１０５の形成後、図示しないレジストマスクを残存させた状態で再び陽極酸化を行う。この陽極酸化は、電解溶液として３％のシュウ酸水溶液を電解溶液として用いることによって行われる。
【００２３】
この陽極酸化では、図示しないレジストマスクが残存する関係でゲイト電極１０５の側面のみにおいて選択的に陽極酸化が行われる。この工程で形成される陽極酸化膜は、多孔質状の構造を有したものが得られる。
【００２４】
こうしてゲイト電極１０５の側面に多孔質状の膜質を有する陽極酸化膜１０６が形成される。
【００２５】
この多孔質状の陽極酸化膜は数μｍ程度の厚さまで成長させることができる。
この成長距離の制御は陽極酸化時間によって制御することができる。
【００２６】
ここでは陽極酸化膜１０６の膜厚を６０００Åとする。
【００２７】
次に再び３％の酒石酸を含んだエチレングリコール溶液をアンモニア水で中和したものを電解溶液とて陽極酸化を行う。この陽極酸化工程においては、電解溶液が多孔質状の陽極酸化膜１０６の内部にまで侵入するので、１０７で示されるようにゲイト電極１０５の周囲に緻密な陽極酸化膜１０７が形成される。
【００２８】
この緻密な陽極酸化膜１０７の膜厚は５００Åとする。この緻密な陽極酸化膜１０７の主な役割は、ゲイト電極の表面を覆うことにより、後の工程においてヒロックやウィスカーが発生しないようにするためにある。
【００２９】
また、後に多孔質状の陽極酸化膜１０６を除去する際にゲイト電極１０５が同時にエッチングされないようにゲイト電極１０５を保護する役割もある。
【００３０】
また、後に多孔質状の陽極酸化膜１０６がマスクとなることによって形成されるオフセットゲイト領域の形成に寄与するという役割もある。
【００３１】
こうして図１（Ｂ）に示す状態を得る。
【００３２】
この状態で不純物イオンの注入を行う。ここでは、Ｎチャネル型の薄膜トランジスタを得るためにＰ（リン）イオンの注入を行う。
【００３３】
図１（Ｂ）の状態で不純物のイオン注入を行うと、１０８と１１１の領域に不純物イオンが選択的に注入される。即ち、１０８と１１１の領域が高濃度不純物領域となる。
【００３４】
また、ゲイト電極１０５直下の領域１０９はゲイト電極１０５がマスクとなり、不純物イオンが注入されない。そしてこの領域１０９がチャネル形成領域となる。
【００３５】
また、１１０の領域は多孔質状の陽極酸化膜１０５と緻密な陽極酸化膜１０７がマスクとなるので、やはり不純物イオンが注入されない。この１０７で示される領域は、ソース／ドレイン領域としても機能せず、またチャネル形成領域としても機能しないオフセットゲイト領域となる。
【００３６】
オフセットゲイト領域は特にチャネル形成領域とドレイン領域との間に形成される電界の強度を緩和させるために機能する。オフセットゲイト領域が存在することで、薄膜トランジスタのＯＦＦ電流値を低減させ、さらに劣化を抑制することができる。
【００３７】
こうして、１０８で示されるソース領域、１０９で示されるチャネル形成領域、１１０で示されるオフセットゲイト領域、１１１で示されるドレイン領域が自己整合的に形成される。
【００３８】
不純物イオンの注入が終了した後、多孔質状の陽極酸化膜１０６を選択的に除去する。そしてレーザー光の照射によるアニール処理を行う。この際、高濃度不純物領域とオフセットゲイト領域との界面近傍に対してレーザー光を照射できるので、不純物イオンの注入によって損傷したジャンクション部分を十分にアニールすることができる。
【００３９】
図１（Ｂ）に示す状態を得たら、第１の層間絶縁膜として、酸化珪素膜１１２を２０００Åの厚さに成膜する。この第１の層間絶縁膜としては、窒化珪素膜や酸化珪素膜と窒化珪素膜との積層膜を用いてもよい。
【００４０】
次に第１の層間絶縁膜１１２にコンタクトホールの形成を行い、薄膜トランジスタのソース領域にコンタクトするソース電極１１３の形成を行う。こうして図１（Ｃ）に示す状態を得る。
【００４１】
次に透明なポリイミド樹脂やアクリル樹脂を用いて第２の層間絶縁膜１１４を形成する。この樹脂材料でなる層間絶縁膜１１４の表面は平坦になるようにする。こうして図１（Ｄ）に示す状態を得る。
【００４２】
次に図２（Ａ）に示すように薄膜トランジスタの遮光膜とブラックマトリクスを兼ねるクロム膜でなる遮光膜１１５を成膜し、さらにそれをパターニングすることにより、遮光膜１１５を形成する。
【００４３】
ここで、第２の層間絶縁膜１１４を構成する樹脂材料は、その比誘電率として３以下のものを選択する。またその膜厚を数μｍと厚くする。なお、樹脂材料の場合、その厚さを厚くしても作製工程時間が長くなるようなことはないので、このような目的のためには有用なものとなる。
【００４４】
このような構成とすることで、クロムでなる遮光膜１１５とその下の薄膜トランジスタとの間の容量の形成を抑制することができる。    
【００４５】
また、第２の層間絶縁膜１１４を樹脂材料で構成した場合、その表面を平坦することが容易であるので、凹凸に起因する光漏れの問題を抑制できる。
【００４６】
図２（Ａ）に示す状態を得たら、第３の層間絶縁膜１１６として樹脂材料、または酸化珪素膜か窒化珪素膜を形成する。ここでは第３の層間絶縁膜１１６として第２の層間絶縁膜１１４と同様の樹脂材料を用いる。
【００４７】
この第３の層間絶縁膜として樹脂材料を用いることは、後に形成される画素電極と遮光膜１１５との間に容量が形成されてしまう問題を解決でき、さらに画素電極が形成される下地を平坦化することができるという意味で有用である。
【００４８】
こうして図２（Ｂ）に示す状態を得る。次にコンタクトホールの形成を行い、画素電極を構成するためのＩＴＯ電極をスパッタ法で形成し、さらにパターニングを行うことによって、画素電極１１７を形成する。
【００４９】
こうして図２（Ｃ）に示す構成を完成させる。図２（Ｃ）に示す構成は、薄膜トランジスタ（特にソース電極１１３）と遮光膜（および／またはブラックマトリクス）１１５との間に配置された層間絶縁膜の比誘電率を低くでき、またその厚さを厚くできるので、不要な容量が形成されることを抑制することができる。
【００５０】
前述したように樹脂膜を厚くすることは工業的に容易なことであり、プロセス時間が増大することがないので、上述のような構成を実現することができる。
【実施例２】
【００５１】
本実施例は、実施例１に示す構成をさらに改良し、より高い信頼性を有する構成としたことを特徴とする。
【００５２】
前述したように遮光膜やブラックマトリクスとしては、クロム等の金属材料が利用される。しかし長期の信頼性を考えた場合、この金属材料からの不純物の拡散の問題や他の電極や配線との間に生じるショートの問題が憂慮される。
【００５３】
特に図２（Ｃ）に示すような状態において、層間絶縁膜１１６にピンホールが存在する場合、遮光膜（またはブラックマトリクスを兼ねる）１１５と画素電極１１７との間がショートしてしまうことが問題となる。
【００５４】
層間絶縁膜１１６に存在するピンホールの影響を排除するには、層間絶縁膜１１６を特殊な多層膜にしたりする方法が考えられる。
【００５５】
しかしこのような方法は、生産工程が増えたり生産コストが高くなってしまう要因となるので、好ましいものではない。
【００５６】
そこで本実施例に示す構成においては、実施例１に示す構成において薄膜トランジスタを遮光する遮光膜として陽極酸化可能な材料を用い、さらにその表面に陽極酸化膜を形成する。
【００５７】
陽極酸化可能な材料としては、アルミニウムやタンタルを利用することができる。特にアルミニウムを用いる場合には、アルミサッシ等の工業製品に利用されている陽極酸化技術を利用することにより、陽極酸化膜を黒またはそれに近い濃い色に着色することができるので、遮光膜として好適なものとなる。
【００５８】
図３に本実施例の作製工程の概略を示す。まず図１（Ａ）〜（Ｄ）に示す工程に従って、図１（Ｄ）に示す状態を得る。次に図２（Ａ）に示すように遮光膜１１５を形成する。
【００５９】
ここでは遮光膜１１５としてアルミニウムを用いる。そして電解溶液中において陽極酸化を行うことによって、図３（Ａ）に示すように遮光膜１１５の表面に陽極酸化膜３０１を形成する。
【００６０】
図では遮光膜３０１は、薄膜トランジスタを遮光する遮光膜として記載されている。しかし、通常はさらに延在してブラックマトリクスをも構成している。
【００６１】
図３（Ａ）に示す状態を得たら、図３（Ｂ）に示すように第３の層間絶縁膜１１６を酸化珪素膜や窒化珪素膜、または樹脂材料によって形成する。
【００６２】
さらに図３（Ｃ）に示すように画素電極１１７をＩＴＯでもって形成する。ここで層間絶縁膜１１６にピンホールが存在していても陽極酸化膜３０１が存在するおかげで画素電極１１７と遮光膜１１５とがショートしてしまうことを防止することができる。
【００６３】
また、陽極酸化膜１１５が化学的にも安定したものであるので、長期の信頼性を考えた場合に、遮光膜１１５から不純物が周囲に拡散したりすることを抑制することができる。
【実施例３】
【００６４】
本実施例は、画素の開口率をさらに高めた構成に関する。一般に画素を開口率は極力高めた構成とすることが望まれている。この画素の開口率を高くするには、画素電極をなるべく広い面積で配置することが必要とされる。
【００６５】
しかし、画素電極と薄膜トランジスタや配線とが重なると、その間に容量が形成されてしまうので一般にこの点で大きな制限が存在する。
【００６６】
本実施例は、この容量が形成されてしまう問題を低減した構成を提供する。
【００６７】
図４に本実施例に示す構成の作製工程を示す。なお図４（Ａ）と（Ｂ）は、図３（Ａ）と（Ｂ）に示す工程と同じである。
【００６８】
まず図４（Ａ）に示すようにアルミニウムでなる遮光膜１１５を形成する。そして３０１で示される陽極酸化膜を遮光膜１１５の表面に形成する。
【００６９】
さらに図４（Ｂ）に示すように第３の層間絶縁膜１１６を形成する。ここで層間絶縁膜１１６は樹脂材料を用いて形成する。
【００７０】
そして図４（Ｃ）に示すようにＩＴＯでもって画素電極１１７を形成する。ここで画素電極１１７が薄膜トランジスタ上に重なるようにする。このようにすることで、画素の開口率を最大限高めることができる。
【００７１】
図４（Ｃ）に示すような構成を採用した場合、層間絶縁膜１１４と１１６として比誘電率の低い（酸化珪素膜や窒化珪素膜に比較して低いという意味）樹脂材料を利用することができ、さらにその厚さを厚くすることができるので、前述の容量の問題を低減することができる。
【００７２】
そして、画素電極の面積を大きなものとすることができ、画素の開口率を高いものとすることができる。
【実施例４】
【００７３】
上述した実施例では薄膜トランジスタの構造をトップゲイト型としたが、本実施例ではゲイト電極が活性層より基板側にあるボトムゲイト型と呼ばれる薄膜トランジスタの作製工程を示す。
【００７４】
図５に本実施例の作製工程を示す。まず図５（Ａ）に示すように、ガラス基板２０１上に下地膜として酸化珪素膜２０２をスパッタ法で成膜する。次に２０３で示されるゲイト電極をアルミニウムでもって形成する。
【００７５】
この際、アルミニウム中にスカンジウムを0.18重量％含有させる。また、他の不純物はその濃度を極力低減させるべく努める。これらの工夫は、後の工程においてアルミニウムの異常成長により、ヒロックやウィスカーと呼ばれる突起物が形成されることを抑制するためである。
【００７６】
次にゲイト絶縁膜として機能する酸化珪素膜２０４をプラズマＣＶＤ法により、５００Åの厚さに成膜する。
【００７７】
さらに薄膜トランジスタの活性層を構成する出発膜となる図示しない非晶質珪素膜（後に結晶性珪素膜２０５となる）をプラズマＣＶＤ法で成膜する。プラズマＣＶＤ法の他に減圧熱ＣＶＤ法を用いるのでもよい。
次にレーザー光の照射を行うことにより、図示しない非晶質珪素膜を結晶化させる。こうして結晶性珪素膜２０５を得る。こうして図５（Ａ）に示す状態を得る。
【００７８】
図５（Ａ）に示す状態を得たら、パターニングを施すことにより、活性層２０６を形成する。次に図示しない窒化珪素膜を成膜し、ゲイト電極２０３を利用した基板２０１の裏面側からの露光を行うことにより、窒化珪素膜でなるマスクパターン２０７を形成する。このマスクパターン２０７の形成は、以下のようにして行う。
【００７９】
まずゲイト電極２０３のパターンを利用して基板２０１の裏面側からの露光によりレジストマスクのパターンを形成する。さらにアッシングを行い、このレジストマスクのパターンを後退させる。そしてこの後退したレジストマスクのパターン（図示せず）を利用して窒化珪素膜をパターニングすることにより、２０７で示すパターンを得る。こうして図５（Ｂ）に示す状態を得る。
【００８０】
次にマスクパターン２０７を利用した不純物のドーピングを行う。ここでは、ドーパントとしてＰ（リン）を用い、ドーピングを行う手段としてプラズマドーピング法を用いる。
この工程において、２０８と２０９の領域にＰがドーピングされる。また２１０の領域にはＰはドーピングされない。
【００８１】
ドーピングの終了後、レーザー光の照射を上面から行うことにより、被ドーピング領域の活性化とドーパントイオンの衝撃による損傷のアニールとを行う。
こうして、図５（Ｃ）に示すように２０８の領域がソース領域として形成される。また、２０９がドレイン領域として形成される。また、２１０がチャネル領域として画定する。
【００８２】
次に窒化珪素膜でなる第１の層間絶縁膜２１１として、窒化珪素膜をプラズマＣＶＤ法により２０００Åの厚さに成膜する。
ここに用いる第１の層間絶縁膜としては、窒化珪素膜以外には、酸化珪素膜、または酸化窒化珪素膜、または酸化珪素膜と窒化珪素膜の積層膜（積層順序はどちらが先でもよい）を用いることができる。
【００８３】
次に第１の層間絶縁膜２１１にソース領域２０８に対するコンタクトホールを形成し、ソース領域２０８にコンタクトするソース電極２１２を形成する。こうして、図５（Ｃ）に示す状態を得る。
【００８４】
次に、図５（Ｄ）に示すように、平坦な表面を有する第２の層間絶縁膜２１３を透明なポリイミド樹脂やアクリル樹で形成する。成膜方法は例えば、スピンコート法を採用すればよい。
【００８５】
次に、第２の層間絶縁膜２１３の表面にクロム膜を形成し、パターニングして、薄膜トランジスタの遮光膜とブラックマトリクスを兼ねる遮光膜２１４を形成する。そして、第３の層間絶縁膜２１５として、第２の層間絶縁膜２１３と同一の樹脂材料膜を形成する。
【００８６】
エッチングによって、第１〜第３の層間絶縁膜２１１、２１３、２１５にドレイン領域２０９に達するコンタクトホールを形成する。次に、第３の層間絶縁膜２１５表面にＩＴＯ膜を成膜し、パターニングして、薄膜トランジスタのドレイン領域２０９にコンタクトする画素電極２１６を形成する。
【００８７】
以上の工程を経て、図５（Ｄ）に示す薄膜トランジスタが完成する。
【図面の簡単な説明】
【００８８】
【図１】アクティブマトリクス回路の画素部分の作製工程を示す図。
【図２】アクティブマトリクス回路の画素部分の作製工程を示す図。
【図３】アクティブマトリクス回路の画素部分の作製工程を示す図。
【図４】アクティブマトリクス回路の画素部分の作製工程を示す図。
【図５】アクティブマトリクス回路の画素部分の作製工程を示す図。
【符号の説明】
【００８９】
１０１          ガラス基板（または石英基板）
１０２          下地膜（酸化珪素膜）
１０３          活性層（結晶性珪素膜）
１０４          ゲイト絶縁膜（酸化珪素膜）
１０５          ゲイト電極（アルミニウム電極）
１０６          多孔質状の陽極酸化膜
１０７          緻密な陽極酸化膜
１０８          ソース領域（高濃度不純物領域）
１０９          チャネル形成領域
１１０          オフセットゲイト領域
１１１          ドレイン領域（高濃度不純物領域）
１１２          第１の層間絶縁膜（酸化珪素膜または窒化珪素膜）
１１３          ソース電極
１１４          第２の層間絶縁膜（樹脂材料）
１１５          遮光膜（ブラックマトリクス）
１１６          第３の層間絶縁膜（例えば樹脂材料）
１１７          画素電極（ＩＴＯ電極）
【図１】
2007298992.tif 000003
【図２】
2007298992.tif 000004
【図３】
2007298992.tif 000005
【図４】
2007298992.tif 000006
【図５】
2007298992.tif 000007